【事件の表示】
　特願２０１３−５５１４５４「液晶組成物及びこれを用いた液晶表示素子」拒絶査定不服審判事件〔平成２６年　９月１８日国際公開、ＷＯ２０１４／１４１３６５〕について、次のとおり審決する。
【結　論】
　本件審判の請求は、成り立たない。
【理　由】
第１　手続の経緯
　本件審判請求に係る出願（以下「本願」という。）は、２０１３年３月１１日の国際出願日にされたものとみなされる国際特許出願であって、以降の手続の経緯は以下のとおりのものである。
　
　平成２５年１１月　７日　　　手続補正書
　　　　　　　　　　同日　　　早期審査に関する事情説明書
　平成２５年１２月２０日付け　拒絶理由通知
　平成２６年　３月１０日　　　意見書・手続補正書
　平成２６年　３月３１日付け　拒絶査定
　平成２６年　７月　８日　　　本件審判請求
　　　　　　　　　　同日　　　手続補正書
　平成２６年　７月１５日付け　手続補正指令
　平成２６年　８月２１日　　　手続補正書（審判請求理由補充書）
　平成２６年　８月２６日付け　前置審査移管
　平成２６年　９月１１日付け　前置報告書
　平成２６年　９月１９日付け　前置審査解除
　
第２　平成２６年　７月　８日付け手続補正の却下の決定
　
＜決定の結論＞
　平成２６年　７月　８日付けの手続補正を却下する。
　
＜決定の理由＞
Ｉ．補正の内容
　上記平成２６年７月８日付け手続補正（以下「本件補正」という。）は、特許請求の範囲につき下記のとおり補正することを含むものである。
　
１．本件補正前（平成２６年３月１０日付け手続補正後のもの）
「【請求項１】
　下記式（ｉ）：
【化１】
　
で表される化合物と、
下記式（２８．５）：
【化２】
　
で表される化合物と、
下記一般式（Ｉ−１−２）：
【化３】
　
（前記一般式（Ｉ−１−２）中、Ｒ１２は、炭素原子数１〜５のアルキル基、炭素原子数１〜５のアルコキシ基、又は炭素原子数２〜５のアルケニル基を表す。）で表される少なくとも１種の化合物と、
下記一般式（ｉｉ）：
【化４】
　
（前記一般式（ｉｉ）中、Ｒｉｉａは炭素原子数２〜５のアルケニル基を表し、Ｒｉｉｂは炭素原子数１〜５のアルキル基または炭素原子数１〜４のアルコキシ基を表す。）で表される少なくとも１種の化合物と、を含有する液晶組成物において、
　液晶組成物の総質量に対する、前記一般式（Ｉ−１−２）で表される化合物の含有量が２３〜４９質量％であり、
　液晶組成物内に塩素原子を有する化合物を含有しないことを特徴とする液晶組成物。
【請求項２】（省略）
【請求項３】
　下記一般式（Ｍ）：
【化６】
　
　前記式中、
　ＲＭ１は、炭素原子数１〜８のアルキル基を表し、該アルキル基中の１個又は非隣接の少なくとも２個の−ＣＨ２−は、それぞれ独立して、−ＣＨ＝ＣＨ−、−Ｃ≡Ｃ−、−Ｏ−、−ＣＯ−、−ＣＯＯ−又は−ＯＣＯ−によって置換されていてもよく、
　ＰＭは、０、１、２、３又は４を表し、
　ＣＭ１及びＣＭ２は、それぞれ独立して、
（ｄ）　１，４−シクロヘキシレン基（この基中に存在する１個の−ＣＨ２−又は隣接していない少なくとも２個の−ＣＨ２−は−Ｏ−又は−Ｓ−に置き換えられてもよい）、及び、
（ｅ）　１，４−フェニレン基（この基中に存在する１個の−ＣＨ＝又は隣接していない少なくとも２個の−ＣＨ＝は−Ｎ＝に置き換えられてもよい）、
からなる群より選ばれる基を表し、上記の基（ｄ）と基（ｅ）は、それぞれ独立して、シアノ基又はフッ素原子で置換されていても良く、
　ＫＭ１及びＫＭ２は、それぞれ独立して、単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＯＯ−、−ＯＣＯ−又は−Ｃ≡Ｃ−を表し、
　ＰＭが２、３又は４であってＫＭ１が複数存在する場合は、それらは同一であっても異なっていても良く、ＰＭが２、３又は４であってＣＭ２が複数存在する場合は、それらは同一であっても異なっていても良く、
　ＸＭ１及びＸＭ３は、それぞれ独立して、水素原子又はフッ素原子を表し、
　ＸＭ２は、水素原子、フッ素原子、シアノ基、トリフルオロメチル基、フルオロメトキシ基、ジフルオロメトキシ基、トリフルオロメトキシ基又は２，２，２−トリフルオロエチル基を表すが、前記式（ｉ）で表される化合物および前記式（２８．５）で表される化合物を除く、
で表される少なくとも１種の化合物を更に含有する、請求項１に記載の液晶組成物。
（【請求項２】及び【請求項４】ないし【請求項１９】は補正されていないので省略する。）」
（以下、項番に従い「旧請求項１」〜「旧請求項１９」という。）
　
２．本件補正後
「【請求項１】
　下記式（ｉ）：
【化１】
　
で表される化合物と、
下記式（２８．５）：
【化２】
　
で表される化合物と、
下記一般式（Ｉ−１−２）：
【化３】
　
（前記一般式（Ｉ−１−２）中、Ｒ１２は、炭素原子数１〜５のアルキル基、炭素原子数１〜５のアルコキシ基、又は炭素原子数２〜５のアルケニル基を表す。）で表される少なくとも１種の化合物と、
下記一般式（ｉｉ）：
【化４】
　
（前記式（ｉｉ）中、Ｒｉｉａは炭素原子数２〜５のアルケニル基を表し、Ｒｉｉｂは炭素原子数１〜５のアルキル基または炭素原子数１〜４のアルコキシ基を表す。）で表される少なくとも１種の化合物と、
下記一般式（Ｘ）：
【化５】
　
（前記一般式（Ｘ）中、Ｘ１０１〜Ｘ１０４は、それぞれ独立して、フッ素原子又は水素原子を表し、Ｙ１０はフッ素原子、塩素原子、又は−ＯＣＦ３を表し、
　Ｑ１０は単結合又は−ＣＦ２Ｏ−を表し、
　Ｒ１０は炭素原子数１〜５のアルキル基、炭素原子数２〜５のアルケニル基又は炭素原子数１〜４のアルコキシ基を表し、
　Ａ１０１及びＡ１０２は、それぞれ独立して、１，４−シクロヘキシレン基、１，４−フェニレン基、又は、下記式で示される何れか一つの基を表すが、１，４−フェニレン基上の水素原子はフッ素原子によって置換されていてもよい。
【化６】
　
で表される化合物と、を含有する液晶組成物において、
　液晶組成物の総質量に対する、前記一般式（Ｉ−１−２）で表される化合物の含有量が２３〜４９質量％であり、
　液晶組成物内に塩素原子を有する化合物を含有しないことを特徴とする液晶組成物。
　ただし、下記一般式（Ｅ）で表される化合物を含有する液晶組成物を除く。
【化７】
　
（式中、
ＲＥは、Ｈ、または、ハロゲン化または無置換の１〜１５個の炭素原子を有するアルキルまたはアルコキシ基であり、ただし加えて、これらの基における１個以上のＣＨ２基は、それぞれ互いに独立に、Ｏ原子が互いに直接連結しないようにして、−Ｃ≡Ｃ−、−ＣＨ＝ＣＨ−、−Ｏ−、−ＣＯ−Ｏ−または−Ｏ−ＣＯ−で置き換えられていてもよく、
ＸＥは、Ｆ、Ｃｌ、ＯＣＦ３、ＯＣＨＦ２、ＯＣＨ＝ＣＦ２、ＯＣＦ＝ＣＦ２、ＯＣＨＦＣＦ３、ＯＣＦ２ＣＦＨＣＦ３、ＣＨ３、Ｃ２Ｈ５またはｎ−Ｃ３Ｈ７であり、
Ｌ３およびＬ４は、それぞれ互いに独立に、ＨまたはＦである。）
【請求項２】（省略）
【請求項３】
　下記一般式（Ｍ）：
【化９】
　
　前記式中、
　ＲＭ１は、炭素原子数１〜８のアルキル基を表し、該アルキル基中の１個又は非隣接の少なくとも２個の−ＣＨ２−は、それぞれ独立して、−ＣＨ＝ＣＨ−、−Ｃ≡Ｃ−、−Ｏ−、−ＣＯ−、−ＣＯＯ−又は−ＯＣＯ−によって置換されていてもよく、
　ＰＭは、０、１、２、３又は４を表し、
　ＣＭ１及びＣＭ２は、それぞれ独立して、
（ｄ）　１，４−シクロヘキシレン基（この基中に存在する１個の−ＣＨ２−又は隣接していない少なくとも２個の−ＣＨ２−は−Ｏ−又は−Ｓ−に置き換えられてもよい）、及び、
（ｅ）　１，４−フェニレン基（この基中に存在する１個の−ＣＨ＝又は隣接していない少なくとも２個の−ＣＨ＝は−Ｎ＝に置き換えられてもよい）、
からなる群より選ばれる基を表し、上記の基（ｄ）と基（ｅ）は、それぞれ独立して、シアノ基又はフッ素原子で置換されていても良く、
　ＫＭ１及びＫＭ２は、それぞれ独立して、単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＯＯ−、−ＯＣＯ−又は−Ｃ≡Ｃ−を表し、
　ＰＭが２、３又は４であってＫＭ１が複数存在する場合は、それらは同一であっても異なっていても良く、ＰＭが２、３又は４であってＣＭ２が複数存在する場合は、それらは同一であっても異なっていても良く、
　ＸＭ１及びＸＭ３は、それぞれ独立して、水素原子又はフッ素原子を表し、
　ＸＭ２は、水素原子、フッ素原子、シアノ基、トリフルオロメチル基、フルオロメトキシ基、ジフルオロメトキシ基、トリフルオロメトキシ基又は２，２，２−トリフルオロエチル基を表すが、前記式（ｉ）で表される化合物、前記式（２８．５）で表される化合物および前記一般式（Ｘ）で表される化合物を除く、
で表される少なくとも１種の化合物を更に含有する、請求項１に記載の液晶組成物。
（【請求項２】及び【請求項４】ないし【請求項１９】は補正されていないので省略する。）」
（以下、項番に従い「新請求項１」〜「新請求項１９」といい、それらを併せて「新請求項」ということがある。）
　
ＩＩ．補正事項に係る検討
　
１．補正の目的の適否
　本件補正は、上記Ｉ．のとおり、特許請求の範囲に係る補正事項を含むので、特許法第１７条の２第５項各号に掲げる事項を目的とするものか否かにつき検討する。
　本件補正では、旧請求項１に対して、同項を引用する旧請求項３における更に使用される成分である「一般式（Ｍ）」で表される化合物として明細書において例示されている（［０５４６］）「一般式（Ｘ）」で表される化合物の使用・含有を発明特定事項として付加した上で、「一般式（Ｍ）」で表される化合物のうち「一般式（Ｅ）」を含有する場合を除外することによって限定して、新請求項１としているものと認められる。
　また、本件補正では、上記新旧請求項１の補正に伴い、旧請求項３において、更に使用される成分である「一般式（Ｍ）」で表される化合物として「一般式（Ｘ）」で表される化合物を使用する場合を除外しているものと認められる。
　さらに、旧請求項２及び４ないし１９については、新旧の請求項１又は３を引用する引用関係については変化させずに新請求項２及び４ないし１９としている。
　してみると、新請求項１ないし１９に係る各発明は、旧請求項１ないし１９に係る各発明との間で、解決しようとする課題及び産業上の利用分野をそれぞれ一にするものであることが明らかであるから、旧請求項１ないし１９から新請求項１ないし１９とする本件補正は、特許法第１７条の２第５項第２号に規定する「特許請求の範囲の減縮」を目的とするものといえる。
　
２．独立特許要件
　上記１．のとおり、上記特許請求の範囲に係る手続補正は、特許法第１７条の２第５項第２号に掲げる特許請求の範囲の減縮を目的とするものであるから、新請求項１に記載された発明が、特許出願の際独立して特許を受けることができるか否かにつき検討する。（なお、当該検討にあたり、本件補正により補正された本願明細書を「本願補正明細書」という。）
　
（１）新請求項に係る発明
　新請求項１に係る発明は、新請求項１に記載された事項で特定されるとおりのものであり、再掲すると、以下のとおりの記載事項により特定されるものである。
「下記式（ｉ）：
【化１】
　
で表される化合物と、
下記式（２８．５）：
【化２】
　
で表される化合物と、
下記一般式（Ｉ−１−２）：
【化３】
　
（前記一般式（Ｉ−１−２）中、Ｒ１２は、炭素原子数１〜５のアルキル基、炭素原子数１〜５のアルコキシ基、又は炭素原子数２〜５のアルケニル基を表す。）で表される少なくとも１種の化合物と、
下記一般式（ｉｉ）：
【化４】
　
（前記式（ｉｉ）中、Ｒｉｉａは炭素原子数２〜５のアルケニル基を表し、Ｒｉｉｂは炭素原子数１〜５のアルキル基または炭素原子数１〜４のアルコキシ基を表す。）で表される少なくとも１種の化合物と、
下記一般式（Ｘ）：
【化５】
　
（前記一般式（Ｘ）中、Ｘ１０１〜Ｘ１０４は、それぞれ独立して、フッ素原子又は水素原子を表し、Ｙ１０はフッ素原子、塩素原子、又は−ＯＣＦ３を表し、
　Ｑ１０は単結合又は−ＣＦ２Ｏ−を表し、
　Ｒ１０は炭素原子数１〜５のアルキル基、炭素原子数２〜５のアルケニル基又は炭素原子数１〜４のアルコキシ基を表し、
　Ａ１０１及びＡ１０２は、それぞれ独立して、１，４−シクロヘキシレン基、１，４−フェニレン基、又は、下記式で示される何れか一つの基を表すが、１，４−フェニレン基上の水素原子はフッ素原子によって置換されていてもよい。
【化６】
　
で表される化合物と、を含有する液晶組成物において、
　液晶組成物の総質量に対する、前記一般式（Ｉ−１−２）で表される化合物の含有量が２３〜４９質量％であり、
　液晶組成物内に塩素原子を有する化合物を含有しないことを特徴とする液晶組成物。
　ただし、下記一般式（Ｅ）で表される化合物を含有する液晶組成物を除く。
【化７】
　
（式中、
ＲＥは、Ｈ、または、ハロゲン化または無置換の１〜１５個の炭素原子を有するアルキルまたはアルコキシ基であり、ただし加えて、これらの基における１個以上のＣＨ２基は、それぞれ互いに独立に、Ｏ原子が互いに直接連結しないようにして、−Ｃ≡Ｃ−、−ＣＨ＝ＣＨ−、−Ｏ−、−ＣＯ−Ｏ−または−Ｏ−ＣＯ−で置き換えられていてもよく、
ＸＥは、Ｆ、Ｃｌ、ＯＣＦ３、ＯＣＨＦ２、ＯＣＨ＝ＣＦ２、ＯＣＦ＝ＣＦ２、ＯＣＨＦＣＦ３、ＯＣＦ２ＣＦＨＣＦ３、ＣＨ３、Ｃ２Ｈ５またはｎ−Ｃ３Ｈ７であり、
Ｌ３およびＬ４は、それぞれ互いに独立に、ＨまたはＦである。）」
（以下、「本件補正発明」という。）
　
（２）検討
　しかるに、本件補正発明については、下記の理由により、特許出願の際独立して特許を受けることができるものではない。
　
・本件補正発明は、本願の出願前に当業者が日本国内又は外国において頒布された下記の刊行物に記載された発明に基いて容易に発明をすることができたものであるから、特許法第２９条第２項の規定により、特許を受けることができるものではない。
　
　　　　　　　　　　　　　　記
　
引用刊行物：
１．特表２０１０−５０１６８８号公報（原査定における「引用文献１」）
２．国際公開２０１０／１３１６１４号（原審における「引用文献２」）
（以下、上記「１．」を「引用例」といい、上記「２．」を「周知例」という。）
　
ア．各刊行物に記載された事項
　上記各刊行物には、それぞれ以下の事項が記載されている。
　
（ア）引用例（特表２０１０−５０１６８８号公報）
　上記引用例には、以下の（ａ−１）ないし（ａ−１２）の事項が記載されている。
　
（ａ−１）
「【特許請求の範囲】
【請求項１】
　式Ｉの１種類以上の化合物を含むことを特徴とする液晶媒体。
【化１】
　
（式中、
　Ｒ０は、１〜１５個のＣ原子を有するアルキルまたはアルコキシ基を表し、ただし、また、これらの基の１個以上のＣＨ２基は、それぞれ互いに独立に、Ｏ原子が互いに直接つながらないようにして、−Ｃ≡Ｃ−、−ＣＦ２Ｏ−、−ＣＨ＝ＣＨ−、
【化２】（式は省略）
−Ｏ−、−ＣＯ−Ｏ−または−Ｏ−ＣＯ−で置き換えられていてもよく、ただし加えて、１個以上のＨ原子はハロゲン原子によって置き換えられていてもよく、および
　Ｘ０は、Ｆ、Ｃｌ、ＣＮ、ＳＦ５、ＳＣＮ、ＮＣＳ、６個までのＣ原子を有するハロゲン化されたアルキル基、ハロゲン化されたアルケニル基、ハロゲン化されたアルコキシ基またはハロゲン化されたアルケニルオキシ基を表す。）
【請求項２】
　式ＩＩおよび／またはＩＩＩの１種類以上の化合物を更に含むことを特徴とする請求項１に記載の液晶媒体。
【化３】
　
【化４】
　
（式中、
　Ａは、１，４−フェニレンまたはトランス−１，４−シクロヘキシレンを表し、
　ａは、０または１を表し、
　Ｒ３は、２〜９個のＣ原子を有するアルケニルを表し、および
　Ｒ４は、請求項１中のＲ０に対して示される意味を有する。）
【請求項３】
　以下の式から選択される１種類以上の化合物を含むことを特徴とする請求項１または２に記載の液晶媒体。
【化５】
　
（式中、Ｒ３ａおよびＲ４ａは、それぞれ互いに独立に、Ｈ、ＣＨ３、Ｃ２Ｈ５またはＣ３Ｈ７を表し、およびａｌｋｙｌは、１〜８個のＣ原子を有する直鎖のアルキル基を表す。）
【請求項４】
　以下の式から選択される１種類以上の化合物を更に含むことを特徴とする請求項１から３のいずれか一項に記載の液晶媒体。
【化６】
　
（式中、Ｒ０およびＸ０は、請求項１中で示される意味を有し、および
　Ｙ１〜４は、それぞれ互いに独立に、ＨまたはＦを表し、
　Ｚ０は、−Ｃ２Ｈ４−、−（ＣＨ２）４−、−ＣＨ＝ＣＨ−、−ＣＦ＝ＣＦ−、−Ｃ２Ｆ４−、−ＣＨ２ＣＦ２−、−ＣＦ２ＣＨ２−、−ＣＨ２Ｏ−、−ＯＣＨ２−、−ＣＯＯ−、−ＣＦ２Ｏ−または−ＯＣＦ２−を表し、式ＶおよびＶＩ中では単結合も表し、および
　ｒは、０または１を表す。）
【請求項５】
　以下の式から選択される１種類以上の化合物を含むことを特徴とする請求項１から４のいずれか一項に記載の液晶媒体。
【化７】
　
（式中、Ｒ０およびＸ０は、請求項１中で示される意味を有する。）
【請求項６】
　以下の式から選択される１種類以上の化合物を含むことを特徴とする請求項１から５のいずれか一項に記載の液晶媒体。
【化８】
　
（式中、Ｒ０およびＸ０は、請求項１中で示される意味を有する。）
【請求項７】
　以下の式から選択される１種類以上の化合物を含むことを特徴とする請求項１から６のいずれか一項に記載の液晶媒体。
【化９】
　
（式中、Ｒ０およびＸ０は、請求項１中で示される意味を有する。）
【請求項８】
　以下の式から選択される１種類以上の化合物を更に含むことを特徴とする請求項１から７のいずれか一項に記載の液晶媒体。
【化１０】
　
（式中、
　Ｒ１およびＲ２は、それぞれ互いに独立に、９個までのＣ原子を有するｎ−アルキル、アルコキシ、オキサアルキル、フルオロアルキルまたはアルケニルを表し、およびＹ１は、ＨまたはＦを表す。）
【請求項９】
　以下の式から選択される１種類以上の化合物を更に含むことを特徴とする請求項１から８のいずれか一項に記載の液晶媒体。
【化１１】
　
（式中、Ｒ０、Ｘ０、Ｙ１およびＹ２は、請求項１および４中で示される意味を有する。）
【請求項１０】
　１〜２５重量％の式Ｉの化合物と、
　２５〜８０重量％の式ＩＩおよび／またはＩＩＩの化合物と、
　５〜４０重量％の式ＸＩＩの化合物と
を含むことを特徴とする請求項１から９のいずれか一項に記載の液晶媒体。
【請求項１１】
　１種類以上のＵＶ安定化剤および／または抗酸化剤を更に含むことを特徴とする請求項１から１０のいずれか一項に記載の液晶媒体。
【請求項１２】
　電気光学的目的のための請求項１から１１のいずれか一項に記載の液晶媒体の使用。
【請求項１３】
　請求項１から１１のいずれか一項に記載の液晶媒体を含有する電気光学的液晶ディスプレイ。
【請求項１４】
　式Ｉの１種類以上の化合物を、請求項２から１０のいずれか一項に記載の１種類以上の化合物と、または更なる液晶化合物および／または添加剤と混合することを特徴とする請求項１から１１のいずれか一項に記載の液晶媒体を調製する方法。」
（ａ−２）
「【技術分野】
【０００１】
　本発明は、液晶媒体（ＬＣ媒体）、電気光学的目的のためのそれらの使用、およびこの媒体を含有するＬＣディスプレイに関する。」
（ａ−３）
「【背景技術】
・・（中略）・・
【０００３】
　液晶材料としては、良好な化学的および熱的安定性を有すると共に、電界および電磁線放射に対しても優れた安定性を有することが必要である。更に、液晶材料は低粘度であり、セル中で、アドレス時間が短く、閾電圧が低くおよびコントラストが高いものでなければならない。
【０００４】
　液晶材料は、更に、通常の動作温度において、即ち、室温より上および下の出来る限り広い範囲において、適切な中間相、例えば上記のセル用のネマチックまたはコレステリック中間相を有していなければならない。液晶は一般に複数成分の混合物として使用されるため、成分が互いに容易に混和することが重要である。導電性、誘電異方性および光学異方性などの更なる特性は、セルの型および用途分野に応じて、種々の要求を満足しなければならない。例えば、ツイストネマチック構造を有するセル用の材料は、正の誘電異方性および低い導電率を有していなければならない。
【０００５】
　例えば、個々のピクセルのスイッチングのために集積非線形素子を有するマトリックス型液晶ディスプレイ（ＭＬＣディスプレイ）については、大きな正の誘電異方性、広いネマチック相、比較的小さな複屈折率、非常に高い比抵抗、優れたＵＶおよび温度安定性、および低い蒸気圧を有する媒体が望まれる。
【０００６】
　この型のマトリックス型液晶ディスプレイは既知である。それぞれのピクセルを個々にスイッチングするために使用できる非線形素子の例は、アクティブ素子（即ち、トランジスター）である。そして使用される用語「アクティブマトリックス」は、２つの区別される型に分けられる。
【０００７】
　１．基板としてのシリコンウエハー上のＭＯＳ（Ｍｅｔａｌ　Ｏｘｉｄｅ　Ｓｅｍｉｃｏｎｄｕｃｔｏｒ、金属酸化物半導体）または他のダイオード。
【０００８】
　２．基板としてのガラス板上の薄膜トランジスター（Ｔｈｉｎ−Ｆｉｌｍ　Ｔｒａｎｓｉｓｔｏｒ、ＴＦＴ）。
・・（中略）・・
【００１６】
　テレビおよびビデオに応用するために、応答時間が短いディスプレイが必要である。そのような短い応答時間は、特に低い値の粘度、特に回転粘度γ１を有する液晶媒体を使用することで達成できる。しかしながら、希釈添加剤は一般に透明点を低下させ、よって媒体の動作温度範囲が減少する。
【００１７】
　よって、非常に高い比抵抗を有すると同時に、広い動作温度範囲、低温でも短い応答時間および低い閾電圧を有しており、これらの不都合を有していないか、有していたとしてもより少ない程度であるＭＬＣディスプレイが引き続き強く要求されている。
【００１８】
　ＴＮ（Ｓｃｈａｄｔ−Ｈｅｌｆｒｉｃｈ）セルの場合、セル中で次の利点を容易にする媒体が望まれる：
　−広げられたネマチック相範囲（特に、低い温度までの）、
　−極度に低い温度でのスイッチ能力（屋外用途、自動車、航空電子工学）、
　−紫外線照射に対する増大された抵抗（より長い寿命）、
　−低い閾電圧。
【００１９】
　先行技術から入手可能な媒体では、これらの利点を、同時に他のパラメーターを保持しながら達成することはできない。
【００２０】
　スーパーツイスト型（ＳＴＮ）セルの場合には、より大きな時分割駆動および／またはより低い閾電圧および／またはより広いネマチック相範囲（特に、低温において）を可能にする媒体が望まれる。この目的のために、利用可能なパラメーターの範囲（透明点、スメクチック−ネマチック相転移または融点、粘度、誘電パラメーター、弾性パラメーター）を一層広げることが、至急望まれている。
【００２１】
　特に、テレビおよびビデオ用途（例えば、ＬＣＤ　ＴＶ、モニター、ＰＤＡ、ノート型パソコン、ゲーム器コンソール）用のＬＣディスプレイの場合、応答時間が著しく短縮されていることが望まれる。理論的にはＬＣセル中のＬＣ媒体の層厚ｄ（「ｃｅｌｌａｐ」）を低減すると結果として応答時間がより速くなるが、光学遅延（ｄ・Δｎ）を確実に適切とするためには高い複屈折率Δｎを有するＬＣ媒体が必要となる。しかしながら、従来技術より既知の高い複屈折率のＬＣ材料は一般に同時に回転粘度も高く、応答時間に悪影響を有することとなる。従って、速い応答時間、低い回転粘度および高い複屈折率を同時に有するＬＣ媒体に対する要求がある。」
（ａ−４）
「【発明が解決しようとする課題】
【００２４】
　本発明は、特にこの型のＭＬＣ、ＴＮ、ＳＴＮ、ＦＦＳまたはＩＰＳディスプレイ用で、上で示される望ましい特性を有し、上記の不具合を示さないか、示しても低減されている媒体を提供する目的に基づいている。特に、ＬＣ媒体は、速い応答時間および低い回転粘度と同時に高い複屈折率を有していなければならない。加えて、ＬＣ媒体は、高い透明点、高い誘電異方性および低い閾電圧を有していなければならない。」
（ａ−５）
「【００２９】
　驚くべきことに、式Ｉの化合物を含むＬＣ媒体は低い回転粘度γ１および高い複屈折率Δｎ、ならびに速い応答時間、低い閾電圧、高い透明点、高い正の誘電異方性および広いネマチック相範囲を同時に有することが見出された。
【００３０】
　式Ｉの化合物は、広範囲の用途分野を有する。置換基の選択に応じて、それらは液晶媒体を主に構成する基礎材料となり得るが、例えば、この型の誘電体の誘電的および／または光学的異方性を修正したり、および／またはそれの閾電圧および／または粘度を最適なものとするために、他に分類される化合物からの液晶基礎材料を式Ｉの化合物に加えることもできる。
【００３１】
　式Ｉの好ましい化合物を下に述べる。
【００３２】
【化３】
　
　式中、Ｒ０は上において示される意味を有し、好ましくは、直鎖のアルキルを表す。Ｒ０が好ましくはＣ２Ｈ５、ｎ−Ｃ３Ｈ７またはｎ−Ｃ５Ｈ１１を表す式Ｉ−１およびＩ−２の化合物が特に好ましい。
【００３３】
　純粋な状態で、式Ｉの化合物は無色であり、電気光学的な使用のために好ましい温度範囲で液晶中間相を形成する。それらは、化学的に、熱的に、および光に対して安定である。」
（ａ−６）
「【００４２】
　−媒体は、式ＩＩおよび／またはＩＩＩの１種類以上の化合物を更に含む。
【００４３】
【化４】
　
　式中、
　Ａは、１，４−フェニレンまたはトランス−１，４−シクロヘキシレンを表し、
　ａは、０または１であり、および
　Ｒ３は、２〜９個のＣ原子を有するアルケニルを表し、
　および、Ｒ４は式Ｉ中のＲ０について示される意味を有し、好ましくは１〜１２個のＣ原子を有するアルキルまたは２〜９個のＣ原子を有するアルケニルを表す。
【００４４】
　−式ＩＩの化合物は、好ましくは以下の式から選択される。
【００４５】
【化５】
　
　式中、Ｒ３ａおよびＲ４ａは、それぞれ互いに独立に、Ｈ、ＣＨ３、Ｃ２Ｈ５またはＣ３Ｈ７を表し、およびａｌｋｙｌは、１〜８個のＣ原子を有する直鎖のアルキル基を表す。特に好ましくは、式ＩＩａおよびＩＩｆの化合物、その中で特に式中Ｒ３ａがＨまたはＣＨ３を表すもの、および式ＩＩｃの化合物、その中で特に式中Ｒ３ａおよびＲ４ａがＨ、ＣＨ３またはＣ２Ｈ５を表すものである。」
（ａ−７）
「【００４８】
　−媒体は、以下の式から選択される１種類以上の化合物を更に含む。
【００４９】
【化７】
　
　式中、
　Ｒ０およびＸ０は、式Ｉ中で示される意味を有し、および
　Ｙ１〜４は、それぞれ互いに独立に、ＨまたはＦを表し、
　Ｚ０は、−Ｃ２Ｈ４−、−（ＣＨ２）４−、−ＣＨ＝ＣＨ−、−ＣＦ＝ＣＦ−、−Ｃ２Ｆ４−、−ＣＨ２ＣＦ２−、−ＣＦ２ＣＨ２−、−ＣＨ２Ｏ−、−ＯＣＨ２−、−ＣＯＯ−、−ＣＦ２Ｏ−または−ＯＣＦ２−を表し、式ＶおよびＶＩ中では単結合も表し、および
　ｒは、０または１を表す。
【００５０】
　−式ＩＶの化合物は、好ましくは以下の式から選択される。
【００５１】
【化８】
　
　式中、Ｒ０およびＸ０は、上で示される意味を有する。式ＩＶ中、Ｒ０は、好ましくは、１〜８個のＣ原子を有するアルキルを表し、Ｘ０は、好ましくは、Ｆ、Ｃｌ、ＯＣＨＦ２またはＯＣＦ３を表す。
【００５２】
　−式Ｖの化合物は、好ましくは、以下の式より選択される。
【００５３】
【化９】
　
　式中、Ｒ０およびＸ０は、上で示される意味を有する。式Ｖ中、Ｒ０は、好ましくは、１〜８個のＣ原子を有するアルキルを表し、Ｘ０は、好ましくは、Ｆを表す。
【００５４】
　−媒体は、式ＶＩ−１の１種類以上の化合物を含む。
【００５５】
【化１０】
　
　特に好ましくは、以下の式から選択されるものである。
【００５６】
【化１１】
　
　式中、Ｒ０およびＸ０は、上で示される意味を有する。式ＶＩ中、Ｒ０は、好ましくは、１〜８個のＣ原子を有するアルキルを表し、Ｘ０は、好ましくはＦ、更にはＯＣＦ３を表す。
【００５７】
　−媒体は、式ＶＩ−２の１種類以上の化合物を含む。
【００５８】
【化１２】
　
　特に好ましくは、以下の式から選択されるものである。
【００５９】
【化１３】
　
　式中、Ｒ０およびＸ０は、上で示される意味を有する。式ＶＩ中、Ｒ０は、好ましくは、１〜８個のＣ原子を有するアルキルを表し、Ｘ０は、好ましくは、Ｆを表す。
【００６０】
　−媒体は好ましくはＺ０が−ＣＦ２Ｏ−、−ＣＨ２ＣＨ２または−ＣＯＯ−を表す式ＶＩＩの１種類以上の化合物を含み、特に好ましくは、以下の式から選択されるものである。
【００６１】
【化１４】
　
　式中、Ｒ０およびＸ０は、上で示される意味を有する。式ＶＩＩ中、Ｒ０は、好ましくは、１〜８個のＣ原子を有するアルキルを表し、Ｘ０は、好ましくはＦ、更にはＯＣＦ３を表す。」
（ａ−８）
「【００７８】
　−媒体は、以下の式の１種類以上の化合物を更に含む。
【００７９】
【化２５】
　
　式中、Ｒ１およびＲ２は、それぞれ互いに独立に、それぞれ９個までのＣ原子を有するｎ−アルキル、アルコキシ、オキサアルキル、フルオロアルキルまたはアルケニルを表し、好ましくは、それぞれ互いに独立に、１〜８個のＣ原子を有するアルキルを表す。Ｙ１は、ＨまたはＦを表す。
【００８０】
　式ＸＩＩの好ましい化合物は、下式の化合物である。
【００８１】
【化２６】
　
　式中、
　ａｌｋｙｌおよびａｌｋｙｌ＊は、それぞれ互いに独立に、１〜６個のＣ原子を有する直鎖のアルキル基を表し、および
　ａｌｋｅｎｙｌおよびａｌｋｅｎｙｌ＊は、それぞれ互いに独立に、２〜６個のＣ原子を有する直鎖のアルケニル基を表す。」
（ａ−９）
「【００９８】
　−媒体は、好ましくは、式Ｉの１種類、２種類または３種類の化合物を含む。
【００９９】
　−媒体は、式Ｉ、ＩＩ、ＩＩＩ、Ｖ、ＶＩ−１、ＶＩ−２、ＸＩＩ、ＸＩＩＩ、ＸＩＶおよびＸＶＩから選択される化合物を含む。
【０１００】
　−媒体は、好ましくは、式ＶＩ−１の１種類以上の化合物を含む。
【０１０１】
　−媒体は、好ましくは、式ＶＩ−２の１種類以上の化合物を含む。
【０１０２】
　−媒体は、好ましくは、式Ｉの化合物を１〜２５重量％、好ましくは１〜２０重量％、特に好ましくは２〜１５重量％含む。
【０１０３】
　−混合物全体における式ＩＩ〜ＸＸＩＩの化合物の割合は、好ましくは、２０〜９９重量％である。
【０１０４】
　−媒体は、好ましくは、式ＩＩおよび／またはＩＩＩの化合物を２５〜８０重量％、特に好ましくは３０〜７０重量％含む。
【０１０５】
　−媒体は、好ましくは、式Ｖの化合物を５〜４０重量％、特に好ましくは１０〜３０重量％含む。
【０１０６】
　−媒体は、好ましくは、式ＶＩ−１の化合物を３〜３０重量％、特に好ましくは６〜２５重量％含む。
【０１０７】
　−媒体は、好ましくは、式ＶＩ−２の化合物を２〜３０重量％、特に好ましくは４〜２５重量％含む。
【０１０８】
　−媒体は、式ＸＩＩの化合物を５〜４０重量％、特に好ましくは１０〜３０重量％含む。
【０１０９】
　−媒体は、好ましくは、式ＸＩＩＩの化合物を１〜２５重量％、特に好ましくは２〜１５重量％含む。
【０１１０】
　−媒体は、好ましくは、式ＸＩＶの化合物を５〜４５重量％、特に好ましくは１０〜３５重量％含む。
・・（中略）・・
【０１１２】
　たとえ比較的少ない量であっても式Ｉの化合物を、従来の液晶材料、しかしながら特に式ＩＩ〜ＸＸＩＩの１種類以上の化合物と混合することにより、結果として光安定性が著しく増加し複屈折率の値が低くなり、同時に低いスメクチック−ネマチック転移温度を有する広範囲のネマチック相が観測され、貯蔵寿命が改良されることが判明した。同時に、混合物は、非常に低い閾電圧およびＵＶに曝露した際に非常に優れるＶＨＲの値を示す。
【０１１３】
　用語「アルキル（ａｌｋｙｌ）」または「アルキル＊（ａｌｋｙｌ＊）」は、本出願において、１〜７個の炭素原子を有する直鎖および分岐のアルキル基を包含し、特にメチル、エチル、プロピル、ブチル、ペンチル、ヘキシルおよびヘプチルの直鎖基である。１〜６個の炭素原子を有する基が、一般に好ましい。
【０１１４】
　用語「アルケニル（ａｌｋｅｎｙｌ）」または「アルケニル＊（ａｌｋｅｎｙｌ＊）」は、本出願において、２〜７個の炭素原子を有する直鎖および分岐のアルケニル基を包含し、特に直鎖基である。好ましいアルケニル基は、Ｃ２−Ｃ７−１Ｅ−アルケニル、Ｃ４−Ｃ７−３Ｅ−アルケニル、Ｃ５−Ｃ７−４−アルケニル、Ｃ６−Ｃ７−５−アルケニルおよびＣ７−６−アルケニル、特にＣ２−Ｃ７−１Ｅ−アルケニル、Ｃ４−Ｃ７−３Ｅ−アルケニルおよびＣ５−Ｃ７−４−アルケニルである。特に好ましいアルケニル基の例は、ビニル、１Ｅ−プロペニル、１Ｅ−ブテニル、１Ｅ−ペンテニル、１Ｅ−ヘキセニル、１Ｅ−ヘプテニル、３−ブテニル、３Ｅ−ペンテニル、３Ｅ−ヘキセニル、３Ｅ−ヘプテニル、４−ペンテニル、４Ｚ−ヘキセニル、４Ｅ−ヘキセニル、４Ｚ−ヘプテニル、５−ヘキセニル、６−ヘプテニルなどである。５個までの炭素原子を有する基が、一般に好ましい。
・・（中略）・・
【０１１７】
　Ｒ０およびＸ０の意味を適切に選択することにより、アドレス時間、閾電圧、透過特性曲線の急峻性などを所望の様式に修正することができる。例えば、１Ｅ−アルケニル基、３Ｅ−アルケニル基、２Ｅ−アルケニルオキシ基などは、アルキルまたはアルコキシ基と比較して、一般により短いアドレス時間、ネマチック性向の改善、および弾性定数ｋ３３（ベンド）とｋ１１（スプレイ）のより高い比率を結果として与える。４−アルケニル基、３−アルケニル基などは、アルキルおよびアルコキシ基と比較して、一般に低い閾電圧およびより低い値のｋ３３／ｋ１１を与える。本発明による混合物は、高いｋ１値で特に特徴付けられ、よって、先行技術からの混合物より極めて速い応答時間を有する。
【０１１８】
　上述の式の化合物の最適な混合比は、所望の特性、上述の式の成分の選択、および存在する場合もある他の成分の選択に、実質的に依存する。
【０１１９】
　上で示される範囲内での適切な混合比は、場合ごとに容易に決めることができる。
【０１２０】
　本発明による混合物中の上述の式の化合物の総量は、決定的なものではない。従って、混合物は、様々な特性の最適化のために、１種類以上の更なる成分を含むことができる。しかしながら、上述の式の化合物の総濃度が高くなるほど、混合物の特性の好ましい改良の観測される効果は、一般に大きくなる。
【０１２１】
　特に好ましい実施形態において、本発明による媒体は、Ｘ０が、Ｆ、ＯＣＦ３、ＯＣＨＦ２、ＯＣＨ＝ＣＦ２、ＯＣＦ＝ＣＦ２またはＯＣＦ２−ＣＦ２Ｈである式ＩＶ〜ＶＩＩＩの化合物を含む。式Ｉの化合物との好ましい相乗効果により、特に有利な特性が結果として得られる。特に、式Ｉ、ＶおよびＶＩの化合物を含む混合物は、閾電圧が低いことで特徴付けられる。」
（ａ−１０）
「【０１２５】
　本発明による混合物は、例えば、ＰＤＡ、ノート型パソコン、ＬＣＤテレビおよびモニターなどの携帯用途およびΔｎの高いＴＦＴ用途に特に好適である。
【０１２６】
　本発明による液晶混合物は、−２０℃まで、好ましくは−３０℃まで、特に好ましくは−４０℃までネマチック相を保持し、７０℃以上、好ましくは７５℃以上の透明点を有し、同時に、９０ｍＰａ・ｓ以下、特に好ましくは７０ｍＰａ・ｓ以下の回転粘度γ１を達成でき、速い応答時間を達成する優れたＭＬＣディスプレイが可能となる。
【０１２７】
　本発明による液晶混合物の誘電異方性Δεは、好ましくは＋３以上、特に好ましくは＋４以上である。加えて、混合物は低い動作電圧で特徴付けられる。本発明による液晶混合物の閾電圧は、好ましくは２．０Ｖ以下である。本発明による液晶混合物の複屈折率Δｎは、好ましくは０．１１以上、特に好ましくは０．１２以上である。
【０１２８】
　本発明による液晶混合物のネマチック相の範囲は、好ましくは少なくとも９０°の幅であり、特には少なくとも１００°である。この範囲は、好ましくは、少なくとも−２５℃から＋７０℃に及んでいる。」
（ａ−１１）
「【０１３８】
　本出願中および下の例中において、液晶化合物の構造は略号で示されており、化学式への変換は下の表ＡおよびＢに従って行われる。全ての基ＣｎＨ２ｎ＋１およびＣｍＨ２ｍ＋１は、ｎおよびｍ個のＣ原子をそれぞれ有する直鎖のアルキル基であり、ｎ、ｍおよびｋは整数で、好ましくは、０、１、２、３、４、５、６、７、８、９、１０、１１または１２を表す。表Ｂ中のコードは、それ自体で明らかである。表Ａ中には、親構造にかかわる略号のみが示されている。それぞれの場合において、この親構造の略号の後に、ダッシュにより分離されて、置換基Ｒ１＊、Ｒ２＊、Ｌ１＊およびＬ２＊のためのコードが続く。
【０１３９】
【表１】
　
　好ましい混合物成分を、表Ａおよび表Ｂに示す。
【０１４０】
【表２】
　
【０１４１】
【表３】
　
【０１４２】
【表４】
　
【０１４３】
【表５】
　
【０１４４】
【表６】
・・（中略）・・
　
【０１４５】
【表７】
　
【０１４６】
・・（中略）・・
　式Ｉの化合物に加え、少なくとも１、２、３または４種類以上の表Ｂからの化合物を含む液晶混合物が特に好ましい。」
（ａ−１２）
「【実施例】
【０１５４】
　以下の例は、制限することなく、本発明を説明するものである。
【０１５５】
　上および下において、パーセンテージのデータは重量パーセントである。温度は全て摂氏度で示される。ｍ．ｐ．は融点を表わし、ｃｌ．ｐ．は透明点を表わす。更に、Ｃは結晶状態、Ｎはネマチック相、Ｓはスメクティック相、およびＩは等方相を表す。これらの記号間のデータは転移温度を表す。更に、
　−Δｎは５８９ｎｍおよび２０℃における光学異方性を表わし、
　−γ１は２０℃における回転粘度（ｍＰａ・ｓ）を表わし、
　−Ｖ１０は透過（基板表面に垂直な視角）が１０％となる電圧（Ｖ）を表し（閾電圧）、
　−Δεは２０℃および１ｋＨｚにおける誘電異方性（Δε＝ε‖ε−ε⊥、ここでε‖は分子の長軸に平行な誘電率、ε⊥はそれに垂直な誘電率を表す）を表す。
【０１５６】
　電気光学的データは、特に別に示さない限り、２０℃において第１次極小（即ち、０．５μｍのｄ・Δｎ値）でＴＮセル中において測定する。光学的データは、特に別に示さない限り、２０℃で測定する。全ての物理的特性は、「メルク液晶、液晶の物理的特性」１９９７年１１月、ドイツ国メルク社に従って測定され、、特に別に示さない限り、２０℃の温度を適用する。
・・（中略）・・
【０１５８】
・・（中略）・・
＜例１＞
【０１５９】
【表１５】
　
　混合物は事実上同じ複屈折率および事実上同じ透明点と共に、比較例１からの混合物より低い粘度を有する。
【０１６０】
＜例２＞
【０１６１】
【表１６】
　
　混合物は事実上同じ複屈折率および事実上同じ透明点と共に、比較例１からの混合物より低い粘度を有する。
・・（中略）・・
【０１６３】
・・（中略）・・
＜例３＞
【０１６４】
【表１８】
　
　混合物は事実上同じ複屈折率と共に、比較例２からの混合物より低い粘度、より高い透明点およびより低い閾電圧を有する。
【０１６５】
＜例４＞
【０１６６】
【表１９】
　
＜例５＞
【０１６７】
【表２０】
　
＜例６＞
【０１６８】
【表２１】
　
＜例７＞
【０１６９】
【表２２】
　
＜例８＞
【０１７０】
【表２３】
　
＜例９＞
【０１７１】
【表２４】
　
＜例１０＞
【０１７２】
【表２５】
　
＜例１１＞
【０１７３】
【表２６】
　
＜例１２＞
【０１７４】
【表２７】
　
＜例１３＞
【０１７５】
【表２８】
　
＜例１４＞
【０１７６】
【表２９】
　
＜例１５＞
【０１７７】
【表３０】
　
＜例１６＞
【０１７８】
【表３１】
　
＜例１７＞
【０１７９】
【表３２】
　
＜例１８＞
【０１８０】
【表３３】
　
＜例１９＞
【０１８１】
【表３４】
　
＜例２０＞
【０１８２】
【表３５】
　
＜例２１＞
【０１８３】
【表３６】
　
＜例２２＞
【０１８４】
【表３７】
　
＜例２３＞
【０１８５】
【表３８】
　
＜例２４＞
【０１８６】
【表３９】
　
＜例２５＞
【０１８７】
【表４０】
　
＜例２６＞
【０１８８】
【表４１】
　
＜例２７＞
【０１８９】
【表４２】
　
＜例２８＞
【０１９０】
【表４３】
　
＜例２９＞
【０１９１】
【表４４】
　
＜例３０＞
【０１９２】
【表４５】
　
＜例３１＞
【０１９３】
【表４６】
　
＜例３２＞
【０１９４】
【表４７】
　
＜例３３＞
【０１９５】
【表４８】
　
　　　　　　　　　　　　　　　　　　　　　　　　　　　　」
　
（イ）周知例（国際公開２０１０／１３１６１４号）
　周知例には、以下の（ｂ−１）ないし（ｂ−６）の事項が記載されている。
　
（ｂ−１）
「［請求項１］第一成分として式（１）で表される化合物の群から選択された少なくとも１つの化合物、第二成分として式（２）で表される化合物の群から選択された少なくとも１つの化合物、第三成分として式（３）で表される化合物の群から選択された少なくとも１つの化合物、および第四成分として式（４）で表される化合物の群から選択された少なくとも１つの化合物を含有し、液晶組成物の全重量に基づいて、第三成分の割合が５重量％から８０重量％の範囲であり、そしてネマチック相を有する液晶組成物。
　
ここで、Ｒ１は、炭素数１から１２のアルキル、炭素数１から１２のアルコキシ、または炭素数２から１２のアルケニルであり；
Ｒ２およびＲ３は独立して、炭素数１から１２のアルキル、炭素数１から１２のアルコキシ、炭素数２から１２のアルケニル、または任意の水素がフッ素で置き換えられた炭素数２から１２のアルケニルであり；
Ｚ１、Ｚ２、Ｚ３、およびＺ４は独立して、単結合、エチレン、カルボニルオキシ、またはジフルオロメチレンオキシであり；
Ｚ５は単結合またはエチレンであり；
Ｘ１、Ｘ２、Ｘ３、Ｘ４、Ｘ５、およびＸ６は独立して、水素またはフッ素であり；
Ｙ１は、フッ素、塩素、またはトリフルオロメトキシであり；
式（１）において、Ｚ１およびＺ２の少なくとも一方はジフルオロメチレンオキシである。
［請求項２］第一成分が式（１−１）から式（１−３）で表される化合物の群から選択された少なくとも１つの化合物であり、第三成分が式（３−１）および式（３−２）で表される化合物の群から選択された少なくとも１つの化合物であり、そして第四成分が式（４−１）および式（４−２）で表される化合物の群から選択された少なくとも１つの化合物である請求項１に記載の液晶組成物。
　
ここで、Ｒ１は、炭素数１から１２のアルキル、炭素数１から１２のアルコキシ、または炭素数２から１２のアルケニルであり；
Ｒ４、Ｒ５、およびＲ６は独立して、炭素数１から１２のアルキル、または炭素数１から１２のアルコキシであり；
Ｒ７は独立して、炭素数２から１２のアルケニル、または任意の水素がフッ素で置き換えられた炭素数２から１２のアルケニルであり；
Ｚ４は、単結合、エチレン、カルボニルオキシ、またはジフルオロメチレンオキシであり；
Ｘ１、Ｘ２、Ｘ５、およびＸ６は独立して、水素またはフッ素であり；
Ｙ１は、フッ素、塩素、またはトリフルオロメトキシである。
［請求項３］第一成分が式（１−１）で表される化合物の群から選択された少なくとも１つの化合物であり、第三成分が式（３−１）で表される化合物の群から選択された少なくとも１つの化合物であり、そして第四成分が式（４−１）で表される化合物の群から選択された少なくとも１つの化合物である請求項２に記載の液晶組成物。
［請求項４］第三成分が、式（３−１）で表される化合物の群から選択された少なくとも１つの化合物、および式（３−２）で表される化合物の群から選択された少なくとも１つの化合物の混合物である請求項２または３に記載の液晶組成物。
［請求項５］第四成分が式（４−１）で表される化合物の群から選択された少なくとも１つの化合物である請求項２から４のいずれか１項に記載の液晶組成物。
［請求項６］液晶組成物の全重量に基づいて、第一成分の割合が５重量％から８０重量％の範囲であり、第二成分の割合が５重量％から８０重量％の範囲であり、そして第四成分の割合が１０重量％から８５重量％の範囲である請求項１から５のいずれか１項に記載の液晶組成物。
［請求項７］第五成分として式（５）で表される化合物の群から選択された少なくとも１つの化合物をさらに含有する、請求項１から６のいずれか１項に記載の液晶組成物。
　
ここで、Ｒ２およびＲ３は独立して、炭素数１から１２のアルキル、炭素数１から１２のアルコキシ、炭素数２から１２のアルケニル、または任意の水素がフッ素で置き換えられた炭素数２から１２のアルケニルであり；
Ｚ６およびＺ７は独立して、単結合、エチレン、カルボニルオキシ、またはジフルオロメチレンオキシであり；
環Ａ、環Ｂ、および環Ｃは独立して、１，４−シクロへキシレン、１，４−フェニレン、２−フルオロ−１，４−フェニレン、または２，５−ジフルオロ−１，４−フェニレンであり；
ｍは、０、１または２であり；
ｍが０のとき、環Ｂは１，４−フェニレンまたは２−フルオロ−１，４−フェニレンである。
［請求項８］第五成分が式（５−１）から式（５−９）で表される化合物の群から選択された少なくとも１つの化合物である請求項７に記載の液晶組成物。
　
ここで、Ｒ２およびＲ３は独立して、炭素数１から１２のアルキル、炭素数１から１２のアルコキシ、炭素数２から１２のアルケニル、または任意の水素がフッ素で置き換えられた炭素数２から１２のアルケニルである。
［請求項９］第五成分が式（５−５）で表される化合物の群から選択された少なくとも１つの化合物である請求項８に記載の液晶組成物。
［請求項１０］第五成分が、式（５−３）で表される化合物の群から選択された少なくとも１つの化合物、および式（５−５）で表される化合物の群から選択された少なくとも１つの化合物の混合物である請求項８に記載の液晶組成物。
［請求項１１］第五成分が、式（５−５）で表される化合物の群から選択された少なくとも１つの化合物、および式（５−９）で表される化合物の群から選択された少なくとも１つの化合物の混合物である請求項８に記載の液晶組成物。
［請求項１２］第五成分の割合が５重量％から７５重量％の範囲である請求項７から１１のいずれか１項に記載の液晶組成物。
［請求項１３］第六成分として式（６）で表される化合物の群から選択された少なくとも１つの化合物をさらに含有する、請求項１から１２のいずれか１項に記載の液晶組成物。
　
ここで、Ｒ１は、炭素数１から１２のアルキル、炭素数１から１２のアルコキシ、または炭素数２から１２のアルケニルであり；
環Ｄは独立して、１，４−シクロへキシレン、１，３−ジオキサン−２，５−ジイル、１，４−フェニレン、２−フルオロ−１，４−フェニレン、２，６−ジフルオロ−１，４−フェニレン、または２，５−ピリミジンであり；
Ｚ６は独立して、単結合、エチレン、カルボニルオキシ、またはジフルオロメチレンオキシであり；
Ｘ１およびＸ２は独立して、水素またはフッ素であり；
Ｙ１は、フッ素、塩素、またはトリフルオロメトキシであり；
ｎは１、２、または３であり；
ｎが２のとき、２つのＺ６は独立して、単結合、エチレン、またはカルボニルオキシであり、
ｎが３のとき、３つの環Ｄのうち少なくとも２つの環Ｄは独立して、１，３−ジオキサン−２，５−ジイル、１，４−フェニレン、２−フルオロ−１，４−フェニレン、２，６−ジフルオロ−１，４−フェニレン、または２，５−ピリミジンである。
［請求項１４］第六成分が式（６−１）から式（６−１２）で表される化合物の群から選択された少なくとも１つの化合物である請求項１３に記載の液晶組成物。
　
ここで、Ｒ１は、炭素数１から１２のアルキル、炭素数１から１２のアルコキシ、または炭素数２から１２のアルケニルである。
［請求項１５］第三成分が式（６−９）で表される化合物の群から選択された少なくとも１つの化合物である請求項１４に記載の液晶組成物。
［請求項１６］第三成分が式（６−１０）で表される化合物の群から選択された少なくとも１つの化合物である請求項１４に記載の液晶組成物。
［請求項１７］第三成分が式（６−１２）で表される化合物の群から選択された少なくとも１つの化合物である請求項１４に記載の液晶組成物。
［請求項１８］第三成分が、式（６−９）で表される化合物の群から選択された少なくとも１つの化合物、および式（６−１２）で表される化合物の群から選択された少なくとも１つの化合物の混合物である請求項１４に記載の液晶組成物。
［請求項１９］液晶組成物の全重量に基づいて、第六成分の割合が５重量％から５０重量％の範囲である請求項１３から１８のいずれか１項に記載の液晶組成物。
［請求項２０］ネマチック相の上限温度が７０℃以上であり、波長５８９ｎｍにおける光学異方性（２５℃）が０．０８以上であり、そして周波数１ｋＨｚにおける誘電率異方性（２５℃）が２以上である請求項１から１９のいずれか１項に記載の液晶組成物。
［請求項２１］請求項１から２０のいずれか１項に記載の液晶組成物を含有する液晶表示素子。
［請求項２２］液晶表示素子の動作モードが、ＴＮモード、ＯＣＢモード、ＩＰＳモード、またはＰＳＡモードであり、液晶表示素子の駆動方式がアクティブマトリックス方式である請求項２１に記載の液晶表示素子。」（５９頁〜６８頁、「請求の範囲」）
（ｂ−２）
「技術分野
［０００１］本発明は、主としてＡＭ（ａｃｔｉｖｅ　ｍａｔｒｉｘ）素子などに適する液晶組成物およびこの組成物を含有するＡＭ素子などに関する。特に、誘電率異方性が正の液晶組成物に関し、この組成物を含有するＴＮ（ｔｗｉｓｔｅｄ　ｎｅｍａｔｉｃ）モード、ＯＣＢ（ｏｐｔｉｃａｌｌｙ　ｃｏｍｐｅｎｓａｔｅｄ　ｂｅｎｄ）モード、ＩＰＳ（ｉｎ−ｐｌａｎｅ　ｓｗｉｔｃｈｉｎｇ）モードまたはＰＳＡ（Ｐｏｌｙｍｅｒ　ｓｕｓｔａｉｎｅｄ　ａｌｉｇｎｍｅｎｔ）モードの素子に関する。」（１頁３行〜９行）
（ｂ−３）
「背景技術
・・（中略）・・
［０００３］これらの素子は適切な特性を有する液晶組成物を含有する。この液晶組成物はネマチック相を有する。良好な一般的特性を有するＡＭ素子を得るには組成物の一般的特性を向上させる。２つの一般的特性における関連を下記の表１にまとめる。組成物の一般的特性を市販されているＡＭ素子に基づいてさらに説明する。ネマチック相の温度範囲は、素子の使用できる温度範囲に関連する。ネマチック相の好ましい上限温度は７０℃以上であり、そしてネマチック相の好ましい下限温度は−１０℃以下である。組成物の粘度は素子の応答時間に関連する。回転粘度も粘度と同様である。素子で動画を表示するためには短い応答時間が好ましい。したがって、組成物における小さな粘度が好ましい。低い温度における小さな粘度はより好ましい。
［０００４］
　
［０００５］組成物の光学異方性は、素子のコントラスト比に関連する。組成物の光学異方性（Δｎ）と素子のセルギャップ（ｄ）との積（Δｎ×ｄ）は、コントラスト比を最大にするように設計される。適切な積の値は動作モードの種類に依存する。ＴＮのようなモードの素子では、適切な値は約０．４５μｍである。この場合、小さなセルギャップの素子には大きな光学異方性を有する組成物が好ましい。組成物における大きな誘電率異方性は素子における低いしきい値電圧、小さな消費電力と大きなコントラスト比に寄与する。したがって、大きな誘電率異方性が好ましい。組成物における大きな比抵抗は、素子における大きな電圧保持率と大きなコントラスト比に寄与する。したがって、初期段階において室温だけでなく高い温度でも大きな比抵抗を有する組成物が好ましい。長時間使用したあと、室温だけでなく高い温度でも大きな比抵抗を有する組成物が好ましい。紫外線および熱に対する組成物の安定性は、液晶表示素子の寿命に関する。これらの安定性が高いとき、この素子の寿命は長い。このような特性は、液晶プロジェクター、液晶テレビなどに用いるＡＭ素子に好ましい。
［０００６］ＴＮモードを有するＡＭ素子においては正の誘電率異方性を有する組成物が用いられる。・・（中略）・・
［０００８］望ましいＡＭ素子は、使用できる温度範囲が広い、応答時間が短い、コントラスト比が大きい、しきい値電圧が低い、電圧保持率が大きい、寿命が長い、などの特性を有する。１ミリ秒でもより短い応答時間が望ましい。したがって、組成物の望ましい特性は、ネマチック相の高い上限温度、ネマチック相の低い下限温度、小さな粘度、大きな光学異方性、大きな誘電率異方性、大きな比抵抗、紫外線に対する高い安定性、熱に対する高い安定性などである。」（１頁１０行〜４頁５行）
（ｂ−４）
「発明が解決しようとする課題
［０００９］本発明の１つの目的は、ネマチック相の高い上限温度、ネマチック相の低い下限温度、小さな粘度、大きな光学異方性、大きな誘電率異方性、大きな比抵抗、紫外線に対する高い安定性、熱に対する高い安定性などの特性において、少なくとも１つの特性を充足する液晶組成物である。他の目的は、少なくとも２つの特性に関して適切なバランスを有する液晶組成物である。別の目的は、このような組成物を含有する液晶表示素子である。別の目的は、適切な光学異方性、大きな誘電率異方性、紫外線に対する高い安定性などを有する組成物であり、そして短い応答時間、大きな電圧保持率、大きなコントラスト比、長い寿命などを有するＡＭ素子である。」（４頁７行〜１６行）
（ｂ−５）
「［００３８］本発明の組成物を次の順で説明する。第一に、組成物における成分化合物の構成を説明する。第二に、成分化合物の主要な特性、およびこの化合物が組成物に及ぼす主要な効果を説明する。第三に、組成物における成分の組み合わせ、成分化合物の好ましい割合およびその根拠を説明する。第四に、成分化合物の好ましい形態を説明する。第五に、成分化合物の具体的な例を示す。第六に、組成物に混合してもよい添加物を説明する。第七に、成分化合物の合成法を説明する。最後に、組成物の用途を説明する。
・・（中略）・・
［００４１］第二に、成分化合物の主要な特性、およびこの化合物が組成物の特性に及ぼす主要な効果を説明する。成分化合物の主要な特性を本発明の効果に基づいて表２にまとめる。表２の記号において、Ｌは大きいまたは高い、Ｍは中程度の、Ｓは小さいまたは低い、を意味する。記号Ｌ、Ｍ、Ｓは、成分化合物のあいだの定性的な比較に基づいた分類であり、０（ゼロ）は、値がほぼゼロであることを意味する。
［００４２］
　
［００４３］成分化合物を組成物に混合したとき、成分化合物が組成物の特性に及ぼす主要な効果は次のとおりである。
化合物（１）は誘電率異方性を上げ、そして光学異方性を上げる。
化合物（２）は誘電率異方性を上げ、そして光学異方性を下げる。
化合物（３）は誘電率異方性を上げ、そして上限温度を上げる。
化合物（４）は上限温度を上げ、そして、下限温度を下げ、または粘度を下げる。
化合物（５）は下限温度を下げ、そして粘度を下げ、または光学異方性を最適にする。
化合物（６）は下限温度を下げ、そして誘電率異方性を上げる。
［００４４］第三に、組成物における成分の組み合わせ、成分化合物の好ましい割合およびその根拠を説明する。組成物における成分の組み合わせは、
第一成分＋第二成分＋第三成分＋第四成分、
第一成分＋第二成分＋第三成分＋第四成分＋第五成分、
第一成分＋第二成分＋第三成分＋第四成分＋第五成分＋第六成分、および
第一成分＋第二成分＋第三成分＋第四成分＋第六成分、である。
・・（中略）・・
［００４８］第四成分の好ましい割合は、上限温度を上げるために約１０重量％以上であり、下限温度を下げるために約８５重量％以下である。さらに好ましい割合は約１０重量％から約４０重量％の範囲である。特に好ましい割合は約１５重量％から約３０重量％の範囲である。
・・（中略）・・
［００５１］第四に、成分化合物の好ましい形態を説明する。
　Ｒ１は炭素数１から１２のアルキル、炭素数１から１２のアルコキシ、または炭素数２から１２のアルケニルである。好ましいＲ１は紫外線または熱に対する安定性などを上げるために、炭素数１から１２のアルキルである。
　Ｒ２およびＲ３は独立して、炭素数１から１２のアルキル、炭素数１から１２のアルコキシ、炭素数２から１２のアルケニル、または任意の水素がフッ素で置き換えられた炭素数２から１２のアルケニルである。好ましいＲ２およびＲ３は、上限温度を上げるため、および粘度を下げるために、炭素数１から１２のアルキルである。
　Ｒ４、Ｒ５、およびＲ６は独立して、炭素数１から１２のアルキル、または炭素数１から１２のアルコキシである。好ましいＲ４、Ｒ５、およびＲ６は、上限温度を上げるため、および粘度を下げるために、炭素数１から１２のアルキルである。
　Ｒ７は独立して、炭素数２から１２のアルケニル、または任意の水素がフッ素で置き換えられた炭素数２から１２のアルケニルである。好ましいＲ７は光学的異方性を上げるために炭素数２から１２のアルケニルである。
［００５２］好ましいアルキルは、メチル、エチル、プロピル、ブチル、ペンチル、ヘキシル、ヘプチル、またはオクチルである。さらに好ましいアルキルは、粘度を下げるためにエチル、プロピル、ブチル、ペンチル、またはヘプチルである。
［００５３］好ましいアルコキシは、メトキシ、エトキシ、プロポキシ、ブトキシ、ペンチルオキシ、ヘキシルオキシ、またはヘプチルオキシである。粘度を下げるために、さらに好ましいアルコキシは、メトキシまたはエトキシである。
［００５４］好ましいアルケニルは、ビニル、１−プロペニル、２−プロペニル、１−ブテニル、２−ブテニル、３−ブテニル、１−ペンテニル、２−ペンテニル、３−ペンテニル、４−ペンテニル、１−ヘキセニル、２−ヘキセニル、３−ヘキセニル、４−ヘキセニル、または５−ヘキセニルである。さらに好ましいアルケニルは、粘度を下げるためにビニル、１−プロペニル、３−ブテニル、または３−ペンテニルである。これらのアルケニルにおける−ＣＨ＝ＣＨ−の好ましい立体配置は、二重結合の位置に依存する。粘度を下げるためなどから１−プロペニル、１−ブテニル、１−ペンテニル、１−ヘキセニル、３−ペンテニル、３−ヘキセニルのようなアルケニルにおいてはトランスが好ましい。２−ブテニル、２−ペンテニル、２−ヘキセニルのようなアルケニルにおいてはシスが好ましい。これらのアルケニルにおいては、分岐よりも直鎖のアルケニルが好ましい。
［００５５］任意の水素がフッ素で置き換えられたアルケニルの好ましい例は、２，２−ジフルオロビニル、３，３−ジフルオロ−２−プロペニル、４，４−ジフルオロ−３−ブテニル、５，５−ジフルオロ−４−ペンテニル、または６，６−ジフルオロ−５−ヘキセニルである。さらに好ましい例は、粘度を下げるために、２，２−ジフルオロビニル、または４，４−ジフルオロ−３−ブテニルである。
［００５６］環Ａ、環Ｂ、および環Ｃは独立して、１，４−シクロへキシレン、１，４−フェニレン、２−フルオロ−１，４−フェニレン、または２，５−ジフルオロ−１，４−フェニレンであり、ｍが０のとき、環Ｂは１，４−フェニレンまたは２−フルオロ−１，４−フェニレンであり、ｍが２である時の２つの環Ｃは同じであっても、異なってもよい。２−フルオロ−１，４−フェニレンおよび２，５−ジフルオロ−１，４−フェニレンは、それぞれ両方の向きのどちらでもよい。好ましい環Ａ、環Ｂおよび環Ｃは、粘度を下げるために１，４−シクロへキシレン、または光学異方性を上げるために１，４−フェニレンである。
　環Ｄは、１，４−シクロへキシレン、１，３−ジオキサン−２，５−ジイル、１，４−フェニレン、２−フルオロ−１，４−フェニレン、２，６−ジフルオロ−１，４−フェニレン、または２，５−ピリミジンであり、ｎが２または３のとき、そのうちの任意の２つの環Ｄは同じであっても、異なってもよく、ｎが３のとき、少なくとも２つの環Ｄは独立して、１，３−ジオキサン−２，５−ジイル、１，４−フェニレン、２−フルオロ−１，４−フェニレン、２，６−ジフルオロ−１，４−フェニレン、または２，５−ピリミジンである。１，３−ジオキサン−２，５−ジイル、２−フルオロ−１，４−フェニレン、２，６−ジフルオロ−１，４−フェニレン、および２，５−ピリミジンは、それぞれ両方の向きのどちらでもよい。好ましい環Ｄは、光学異方性を上げるために１，４−フェニレンである。
［００５７］Ｚ１、Ｚ２、Ｚ３、およびＺ４は独立して、単結合、エチレン、カルボニルオキシ、またはジフルオロメチレンオキシである。好ましいＺ１、Ｚ２、Ｚ３、およびＺ４はそれぞれ、粘度を下げるために単結合であり、下限温度を下げるためにエチレンであり、誘電率異方性を上げるために、カルボニルオキシ、またはジフルオロメチレンオキシである。特に、Ｚ２はジフルオロメチレンオキシが好ましく、Ｚ４は単結合が好ましい。
　Ｚ５は単結合またはエチレンである。好ましいＺ５は粘度を下げるために単結合であり、下限温度を下げるためにエチレンである。
　Ｚ６およびＺ７は独立して、単結合、エチレン、カルボニルオキシ、またはジフルオロメチレンオキシであり、ｎが２または３のとき、そのうちの任意の２つのＺ６は同じであっても、異なってもよく、ｎが２のとき、Ｚ６は独立して、単結合、エチレン、またはカルボニルオキシである。好ましいＺ６およびＺ７は粘度を下げるために単結合であり、下限温度を下げるためにエチレンであり、上限温度をあげるためにカルボニルオキシである。
［００５８］Ｘ１、Ｘ２、Ｘ３、Ｘ４、Ｘ５、およびＸ６は独立して、水素またはフッ素である。好ましいＸ１、Ｘ２、Ｘ３、Ｘ４、Ｘ５、およびＸ６は誘電率異方性を上げるためにフッ素であり，上限温度を上げるために水素である。
［００５９］Ｙ１は、フッ素、塩素、またはトリフルオロメトキシである。好ましいＹ１は、下限温度を下げるためにフッ素である。
［００６０］ｍは、０、１、または２である。好ましいｍは、粘度を下げるために０であり，上限温度を上げるために２である。
［００６１］ｎは、１、２、または３である。好ましいｎは、下限温度を下げるために１であり，上限温度を上げるために３である。
［００６２］第五に、成分化合物の具体的な例を示す。下記の好ましい化合物において、Ｒ８は、炭素数１から１２の直鎖のアルキルまたは炭素数１から１２の直鎖のアルコキシである。Ｒ９、Ｒ１０、およびＲ１１は独立して、炭素数１から８を有する直鎖のアルキルまたは炭素数１から８を有する直鎖のアルコキシである。Ｒ１２は、炭素数２から８の直鎖のアルケニル、または任意の水素がフッ素で置き換えられた炭素数２から８のアルケニルである。Ｒ１３およびＲ１４は独立して、炭素数１から１２の直鎖のアルキル、炭素数１から１２の直鎖のアルコキシ、または炭素数２から１２の直鎖のアルケニルである。これらの化合物において１，４−シクロヘキシレンに関する立体配置は、上限温度を上げるためにシスよりもトランスが好ましい。
［００６３］好ましい化合物（１）は、化合物（１−１−１）から化合物（１−３−１）である。さらに好ましい化合物（１）は、化合物（１−１−１）から化合物（１−１−３）である。特に好ましい化合物（１）は、化合物（１−１−１）、および化合物（１−１−３）である。好ましい化合物（２）は、化合物（２−１）から化合物（２−３）である。さらに好ましい化合物（２）は、化合物（２−１）、および化合物（２−３）である。特に好ましい化合物（２）は、化合物（２−１）である。好ましい化合物（３）は、化合物（３−１−１）から化合物（３−２−２）である。さらに好ましい化合物（３）は、化合物（３−１−１）および化合物（３−２−１）である。特に好ましい化合物（３）は、化合物（３−１−１）である。好ましい化合物（４）は、化合物（４−１−１）から化合物（４−２−１）である。さらに好ましい化合物（４）は、化合物（４−１−１）である。好ましい化合物（５）は、化合物（５−１−１）から化合物（５−９−１）である。さらに好ましい化合物（５）は、化合物（５−３−１）から化合物（５−５−１）および化合物（５−９−１）である。特に好ましい化合物（５）は、化合物（５−３−１）、化合物（５−５−１）、および化合物（５−９−１）である。好ましい化合物（６）は、化合物（６−１−１）から化合物（６−１２−１）である。さらに好ましい化合物（６）は、化合物（６−１−１）、化合物（６−４−１）、および化合物（６−９−１）から化合物（６−１２−１）である。特に好ましい化合物（６）は、化合物（６−９−１）から化合物（６−１２−１）である。
［００６４］
　
［００６５］
　
［００６６］
　
［００６７］
　
［００６８］
　
［００６９］
・・（中略）・・
　
　　　　　　　　　　　　　　　　　　　　　　　　　　」（１７頁４行〜２７頁末行）
（ｂ−６）
「［００７９］最後に、組成物の用途を説明する。大部分の組成物は、約−１０℃以下の下限温度、約７０℃以上の上限温度、そして約０．０７から約０．２０の範囲の光学異方性を有する。この組成物を含有する素子は大きな電圧保持率を有する。この組成物はＡＭ素子に適する。この組成物は透過型のＡＭ素子に特に適する。成分化合物の割合を制御することによって、またはその他の液晶性化合物を混合することによって、約０．０８から約０．２５の範囲の光学異方性を有する組成物、さらには約０．１０から約０．３０の範囲の光学異方性を有する組成物を調製してもよい。この組成物は、ネマチック相を有する組成物としての使用、光学活性な化合物を添加することによって光学活性な組成物としての使用が可能である。
［００８０］この組成物はＡＭ素子への使用が可能である。さらにＰＭ素子への使用も可能である。この組成物は、ＰＣ、ＴＮ、ＳＴＮ、ＥＣＢ、ＯＣＢ、ＩＰＳ、ＶＡ、ＰＳＡなどのモードを有するＡＭ素子およびＰＭ素子への使用が可能である。ＴＮ、ＯＣＢまたはＩＰＳモードを有するＡＭ素子への使用は特に好ましい。これらの素子が反射型、透過型または半透過型であってもよい。透過型の素子への使用は好ましい。非結晶シリコン−ＴＦＴ素子または多結晶シリコン−ＴＦＴ素子への使用も可能である。この組成物をマイクロカプセル化して作製したＮＣＡＰ（ｎｅｍａｔｉｃ　ｃｕｒｖｉｌｉｎｅａｒ　ａｌｉｇｎｅｄ　ｐｈａｓｅ）型の素子や、組成物中に三次元の網目状高分子を形成させたＰＤ（ｐｏｌｙｍｅｒ　ｄｉｓｐｅｒｓｅｄ）型の素子にも使用できる。」（３１頁６行〜２５行）
　
イ．検討
　
（ア）引用例に記載された発明
　上記引用例には、「式Ｉの１種類以上の化合物を含むことを特徴とする液晶媒体」（摘示（ａ−１）の【請求項１】参照）が記載されると共に、「式ＩＩおよび／またはＩＩＩの１種類以上の化合物を更に含むことを特徴とする請求項１に記載の液晶媒体」（摘示（ａ−１）の【請求項２】参照）、「式ＩＶ」、「式Ｖ」、「式ＶＩ」及び「式ＶＩＩ」を含む「以下の式から選択される１種類以上の化合物を更に含むことを特徴とする請求項１から３のいずれか一項に記載の液晶媒体」（摘示（ａ−１）の【請求項４】参照）、「１〜２５重量％の式Ｉの化合物と、２５〜８０重量％の式ＩＩおよび／またはＩＩＩの化合物とを含むことを特徴とする請求項１から９のいずれか一項に記載の液晶媒体」（摘示（ａ−１）の【請求項１０】参照）及び「請求項１から１１のいずれか一項に記載の液晶媒体を含有する電気光学的液晶ディスプレイ」（摘示（ａ−１）の【請求項１３】参照）もそれぞれ記載されている。
　そして、引用例には、上記「式ＩＩ」で表される化合物として、「式ＩＩａ」及び「式ＩＩｆ」を含む「以下の式から選択される１種類以上の化合物を含むこと」（摘示（ａ−１）の【請求項３】参照）並びに上記「式ＶＩ」で表される化合物として、「式ＶＩ−２ａ」を含む「以下の式から選択される１種類以上の化合物を含むこと」（摘示（ａ−１）の【請求項７】参照）もそれぞれ記載されている。
　また、引用例には、上記液晶媒体が、高い正の誘電異方性を有し、その液晶媒体を含有する液晶ディスプレイにおいて、ＴＦＴ型のもの、すなわちアクティブマトリックス型のディスプレイを構成するのに好適であることも記載されている（摘示（ａ−３）の【０００６】ないし【０００８】、摘示（ａ−５）の【００２９】及び摘示（ａ−１０）の【０１２５】など参照）。
　さらに、引用例には、「式Ｉ」で表される化合物の具体例である「ＣＰＧＵ−２−ＯＴ」なる化合物、「式ＩＩ」で表される化合物の具体例である「ＣＣＰ−Ｖ−１」、「ＣＣ−３−Ｖ１」及び「ＣＣ−３−Ｖ」なる各化合物の混合物並びに「式ＶＩ」で表される化合物の具体例である「ＰＵＱＵ−３−Ｆ」などのＺ０が−ＣＦ２Ｏ−である化合物の混合物をそれぞれ含有する上記液晶媒体の具体的実験例が記載されており（摘示（ａ−１２）の「＜例２＞」参照）、そのほか、「式ＶＩＩ」で表される化合物の具体例である「ＣＣＱＵ−５−Ｆ」なる化合物を、「ＣＣ−３−Ｖ」なる化合物及び「ＣＣＰ−Ｖ−１」なる化合物を含む液晶媒体などに更に添加使用してなる液晶媒体の具体的実験例についても記載されている（摘示（ａ−１２）の「＜例３２＞」及び「＜例５＞」等参照）。
　してみると、引用例には、上記摘示（ａ−１）ないし（ａ−１２）の記載からみて、
「「ＣＰＧＵ−２−ＯＴ」などの式Ｉで表される１種類以上の化合物又はその混合物、
「ＣＣ−３−Ｖ」などの式ＩＩａで表される化合物及び「ＣＣＰ−Ｖ−１」などの式ＩＩｆで表される化合物などの式ＩＩで表される１種類以上の化合物又はそれらの混合物、
「ＰＵＱＵ−３−Ｆ」などの式ＶＩ−２ａで表される化合物などの式ＶＩで表される化合物の群から選択された少なくとも１つの化合物又はその混合物、
及び
「ＣＣＱＵ−５−Ｆ」などの式ＶＩＩで表される化合物の群から選択された少なくとも１つの化合物又はその混合物を含有し、
液晶組成物の全重量に基づいて、１〜２５重量％の式Ｉの化合物と、２５〜８０重量％の式ＩＩの化合物とを含む、正の誘電異方性を有する液晶媒体。
　
（式中、
　Ｒ０は、１〜１５個のＣ原子を有するアルキルまたはアルコキシ基を表し、ただし、また、これらの基の１個以上のＣＨ２基は、それぞれ互いに独立に、Ｏ原子が互いに直接つながらないようにして、−Ｃ≡Ｃ−、−ＣＦ２Ｏ−、−ＣＨ＝ＣＨ−、−Ｏ−、−ＣＯ−Ｏ−または−Ｏ−ＣＯ−で置き換えられていてもよく、ただし加えて、１個以上のＨ原子はハロゲン原子によって置き換えられていてもよく、および
　Ｘ０は、Ｆ、Ｃｌ、ＣＮ、ＳＦ５、ＳＣＮ、ＮＣＳ、６個までのＣ原子を有するハロゲン化されたアルキル基、ハロゲン化されたアルケニル基、ハロゲン化されたアルコキシ基またはハロゲン化されたアルケニルオキシ基を表す。）
　
（式中、
　Ａは、１，４−フェニレンまたはトランス−１，４−シクロヘキシレンを表し、
　ａは、０または１を表し、
　Ｒ３は、２〜９個のＣ原子を有するアルケニルを表し、および
　Ｒ４は、請求項１中のＲ０に対して示される意味を有する。）
　
（式中、Ｒ０およびＸ０は、請求項１中で示される意味を有し、および
　Ｙ１〜４は、それぞれ互いに独立に、ＨまたはＦを表し、
　Ｚ０は、−Ｃ２Ｈ４−、−（ＣＨ２）４−、−ＣＨ＝ＣＨ−、−ＣＦ＝ＣＦ−、−Ｃ２Ｆ４−、−ＣＨ２ＣＦ２−、−ＣＦ２ＣＨ２−、−ＣＨ２Ｏ−、−ＯＣＨ２−、−ＣＯＯ−、−ＣＦ２Ｏ−または−ＯＣＦ２−を表し、式ＶおよびＶＩ中では単結合も表し、およびｒは、０または１を表す。）」
に係る発明（以下「引用発明」という。）が記載されているものといえる。
　
（イ）対比・検討
　
（イ−１）対比
　本件補正発明と引用発明とを対比すると、それぞれ、
（ａ）引用発明における「式Ｉ・・で表される化合物」は、本件補正発明の「一般式（Ｘ）」で表される化合物における「Ｘ１０１、Ｘ１０３及びＸ１０４がフッ素原子でＸ１０２が水素原子であり、Ｙ１０はフッ素原子、塩素原子、又は−ＯＣＦ３であり、Ｑ１０が単結合、Ｒ１０は炭素原子数１〜５のアルキル基、炭素原子数２〜５のアルケニル基又は炭素原子数１〜４のアルコキシ基であり、Ａ１０１が１，４−シクロヘキシレン基、Ａ１０２が１，４−フェニレン基である」場合に相当し、
（ｂ）引用発明における「「ＣＣ−３−Ｖ」などの式ＩＩａで表される化合物」は、その「Ｒ３ａ」基が「Ｈ」（水素原子）であり「ａｌｋｙｌ」基が「炭素原子数１〜５の直鎖のアルキル基である」場合において、本件補正発明の「一般式（Ｉ−１−２）」で表される化合物に相当し、
（ｃ）引用発明における「「ＣＣＰ−Ｖ−１」などの式ＩＩｆで表される化合物」は、その「Ｒ３ａ」基が「Ｈ、ＣＨ３、Ｃ２Ｈ５またはＣ３Ｈ７」であり、「ａｌｋｙｌ」基が「炭素原子数１〜５の直鎖のアルキル基である」場合において、本件補正発明の「一般式（ｉｉ）で表される化合物」に相当し、
（ｄ）引用発明における「「ＰＵＱＵ−３−Ｆ」などの式ＶＩ−２ａで表される化合物」は、その「Ｒ０」基がｎ−プロピル基で「Ｘ０」基が「Ｆ」（フッ素原子）である（すなわち「ＰＵＱＵ−３−Ｆ」なる化合物）場合において、本件補正発明における「式（ｉ）で表される化合物」に相当し、
及び
（ｅ）引用発明における「「ＣＣＱＵ−５−Ｆ」などの式ＶＩＩで表される化合物」は、その「Ｒ０」基がｎ−ペンチル基であり、「Ｘ０」基、「Ｙ１」基及び「Ｙ２」基がいずれも「Ｆ」（フッ素原子）であり、「Ｚ０」基が「−ＣＦ２Ｏ−」基である場合において、本件補正発明における「式（２８．５）で表される化合物」に相当する。
　そして、引用発明における「正の誘電異方性を有する液晶媒体」は、本件補正発明における「液晶組成物」に相当することも明らかである。
　してみると、本件補正発明と引用発明とは、
「下記式（ｉ）：
【化１】
　
で表される化合物と、
下記式（２８．５）：
【化２】
　
で表される化合物と、
下記一般式（Ｉ−１−２）：
【化３】
　
（前記一般式（Ｉ−１−２）中、Ｒ１２は、炭素原子数１〜５のアルキル基を表す。）で表される少なくとも１種の化合物と、
下記一般式（ｉｉ）：
【化４】
　
（前記式（ｉｉ）中、Ｒｉｉａは炭素原子数２〜５のアルケニル基を表し、Ｒｉｉｂは炭素原子数１〜５のアルキル基を表す。）で表される少なくとも１種の化合物と、
下記一般式（Ｘ）：
【化５】
　
（前記一般式（Ｘ）中、Ｘ１０１、Ｘ１０３及びＸ１０４がフッ素原子でＸ１０２が水素原子であり、Ｙ１０はフッ素原子、塩素原子、又は−ＯＣＦ３であり、Ｑ１０が単結合、Ｒ１０は炭素原子数１〜５のアルキル基、炭素原子数２〜５のアルケニル基又は炭素原子数１〜４のアルコキシ基であり、Ａ１０１が１，４−シクロヘキシレン基、Ａ１０２が１，４−フェニレン基である。）
で表される化合物と、を含有する液晶組成物」
の点で一致し、下記の３点で相違する。
　
相違点１：本件補正発明では、「液晶組成物の総質量に対する、前記一般式（Ｉ−１−２）で表される化合物の含有量が２３〜４９質量％であ」るのに対して、引用発明では、「２５〜８０重量％の式ＩＩの化合物・・を含む」点
相違点２：本件補正発明では、「液晶組成物内に塩素原子を有する化合物を含有しない」のに対して、引用発明では、「塩素原子を有する化合物」の含有の有無につき特定されていない点
相違点３：本件補正発明では、「ただし、下記一般式（Ｅ）で表される化合物を含有する液晶組成物を除く。
【化７】
　
（式中、
ＲＥは、Ｈ、または、ハロゲン化または無置換の１〜１５個の炭素原子を有するアルキルまたはアルコキシ基であり、ただし加えて、これらの基における１個以上のＣＨ２基は、それぞれ互いに独立に、Ｏ原子が互いに直接連結しないようにして、−Ｃ≡Ｃ−、−ＣＨ＝ＣＨ−、−Ｏ−、−ＣＯ−Ｏ−または−Ｏ−ＣＯ−で置き換えられていてもよく、
ＸＥは、Ｆ、Ｃｌ、ＯＣＦ３、ＯＣＨＦ２、ＯＣＨ＝ＣＦ２、ＯＣＦ＝ＣＦ２、ＯＣＨＦＣＦ３、ＯＣＦ２ＣＦＨＣＦ３、ＣＨ３、Ｃ２Ｈ５またはｎ−Ｃ３Ｈ７であり、
Ｌ３およびＬ４は、それぞれ互いに独立に、ＨまたはＦである。）」のに対して、引用発明では、当該「一般式（Ｅ）で表される化合物」の含有の有無につき特定されていない点
　
（イ−２）各相違点に係る検討
　
（ａ）相違点１について
　上記相違点１につき検討すると、上記引用例には、式ＩＩで表される化合物として、「特に好ましくは、式ＩＩａおよびＩＩｆの化合物、その中で特に式中Ｒ３ａがＨまたはＣＨ３を表すもの・・である」旨記載されており（摘示（ａ−６）【００４５】）、具体例として、「ＣＣ−３−Ｖ」の２５〜４５％程度と「ＣＣＰ−Ｖ−１」の５〜１６％程度とを組み合わせて含有する液晶媒体についても記載されている（摘示（ａ−１２）の各例参照）から、引用発明において「２５〜８０重量％の式ＩＩの化合物を含む」ものを構成するにあたり、上記引用例の記載に基づいて、「式ＩＩａ」の化合物を２５〜４５重量％の範囲で含有させることは、当業者が適宜なし得ることと認められる。
　また、上記周知例にも記載されている（特に、摘示（ｂ−５）の［００４１］〜［００４３］参照）とおり、本件補正発明でいう「式（Ｉ−１−２）で表される化合物」に相当する「化合物（４）」を使用した場合、液晶組成物の「（ネマチック相）上限温度を上げ、そして、（ネマチック相）下限温度を下げ、または粘度を下げる」ことは、当業者の周知技術であり、液晶組成物の粘度が低下することにより、表示素子の高速応答性が改善されることも、当業者の周知技術であるものと認められる。
　してみると、引用発明において、液晶組成物の粘度の低減化により表示素子の高速応答性を改善することを意図し、上記当業者の周知技術に基づき、本件補正発明でいう「式（Ｉ−１−２）で表される化合物」を増量された適宜量、例えば２３〜４９質量％の範囲で使用することは、当業者が適宜なし得ることである。
　
（ｂ）相違点２について
　上記相違点２につき検討すると、引用例には、引用発明の液晶組成物につき、塩素原子を有する化合物の使用が、その構成に欠くことができない技術事項であること又は特に好適であることを認識することができる記載又は示唆が存するものとは認められない。
　してみると、引用発明において、塩素原子を有する化合物を使用しない態様が包含されることは自明であるから、上記相違点２については、実質的な相違点であるとはいえない。
（なお、本件補正発明において、「一般式（Ｘ）」で表される化合物として、塩素原子を有する液晶化合物を使用することが発明特定事項とされており、上記相違点２に係る事項との対応関係も不明である。）
　
（ｃ）相違点３について
　上記相違点３につき検討すると、引用例には、引用発明の液晶組成物につき、本件補正発明でいう「一般式（Ｅ）」で表される化合物の使用が、その構成に欠くことができない技術事項であること又は特に好適であることを認識することができる記載又は示唆が存するものとは認められない。
　してみると、引用発明において、「一般式（Ｅ）」で表される化合物を使用しない態様が包含されることは自明であるから、上記相違点３についても、実質的な相違点であるとはいえない。
　
（イ−３）本件補正発明の効果について
　本件補正発明の効果につき、本願補正明細書の記載（［０００９］など）に基づき検討すると、本件補正発明が解決すべき課題は、Δεが正の液晶組成物であって、広い温度範囲の液晶層を有し、粘性が小さく、低温での溶解性が良好で、比抵抗や電圧保持率が高く、熱や光に対して安定な液晶組成物及びそれを用いた液晶表示素子の提供にあるものと認められるから、本件補正発明の効果は、液晶組成物において、上記の各物性に優れることであるものと認められる。
　しかしながら、引用発明の液晶組成物についても、速い応答時間、低い回転粘度、高い複屈折率、高い透明点、高い誘電異方性及び低い閾電圧をいずれも達成するものである（摘示（ａ−４）参照）から、引用発明と本件補正発明との間に効果上の有意な差異が存するものとは認められない。
　また、液晶組成物の組成物全体の物性は、その組成物を構成する構成成分（液晶化合物及びその他の成分）の種別、成分数及びそれらの組成比により決定されることが当業者に自明であるところ、本件補正発明では、少なくとも５種の（一般）構造を有する液晶化合物を含むこと及びその内の１種の成分（一般式（Ｉ−１−２）で表される化合物）の組成比範囲（２３〜４９質量％）につき発明特定事項とされるのみであり、これら構成成分の内どの成分を主たる成分とするかさえも特定されていないのであるから、当該発明特定事項で特定されるのみである本件補正発明が、常に上記各物性につき、引用発明を含めた従来技術に比して優れるとすべき技術的根拠等が存するものとも認められない。
　したがって、本件補正発明が、引用発明の効果に比して、格別顕著な効果を奏するものと認めることはできない。
　
（イ−４）小括
　以上のとおりであるから、本件補正発明は、引用発明（及び当業者の周知技術）に基づき当業者が容易に発明をすることができたものと認められる。
　
（ウ）小括
　以上のとおり、本件補正発明は、上記引用発明に基づき、当業者が容易に発明をすることができたものであるから、特許法第２９条第２項の規定により特許を受けることができるものではない。
　
（３）独立特許要件に係る検討のまとめ
　よって、本件補正発明は、特許出願の際独立して特許を受けることができるものではない。
　
ＩＩＩ．補正の却下の決定のまとめ
　以上のとおり、上記手続補正は、特許法第１７条の２第６項で準用する同法第１２６条第７項に違反する補正事項を含むものであるから、同法第１５９条第１項で読み替えて準用する同法第５３条第１項の規定により却下すべきものである。
　
第３　本願について
　
１．本願に係る発明
　平成２６年７月８日付け手続補正は上記第２のとおり却下されたので、本願に係る発明は、平成２３年６月１０日付けで手続補正された特許請求の範囲の請求項１ないし１９に記載された事項により特定されるとおりのものであり、その請求項１に係る発明は、再掲すると、以下の事項により特定されるとおりのものである。
「【請求項１】
　下記式（ｉ）：
【化１】
　
で表される化合物と、
下記式（２８．５）：
【化２】
　
で表される化合物と、
下記一般式（Ｉ−１−２）：
【化３】
　
（前記一般式（Ｉ−１−２）中、Ｒ１２は、炭素原子数１〜５のアルキル基、炭素原子数１〜５のアルコキシ基、又は炭素原子数２〜５のアルケニル基を表す。）で表される少なくとも１種の化合物と、
下記一般式（ｉｉ）：
【化４】
　
（前記一般式（ｉｉ）中、Ｒｉｉａは炭素原子数２〜５のアルケニル基を表し、Ｒｉｉｂは炭素原子数１〜５のアルキル基または炭素原子数１〜４のアルコキシ基を表す。）で表される少なくとも１種の化合物と、を含有する液晶組成物において、
　液晶組成物の総質量に対する、前記一般式（Ｉ−１−２）で表される化合物の含有量が２３〜４９質量％であり、
　液晶組成物内に塩素原子を有する化合物を含有しないことを特徴とする液晶組成物。」
（以下、「本願発明」という。）
　
２．原審の拒絶査定の内容
　原審において、平成２３年４月７日付け拒絶理由通知書で以下の内容を含む拒絶理由が通知され、当該拒絶理由が解消されていない点をもって下記の拒絶査定がなされた。
　
＜拒絶理由通知＞
「　　　　　　　　　　　　　理　由
・・（中略）・・
２．この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　
　　　　　記　　　（引用文献等については引用文献等一覧参照）
　
＜理由１，２について＞
請求項１−４８　　　　文献１−４
（備考）
　文献１−４には、本願所定の、一般式（ｉ）で表される化合物、一般式（ｉｉ）で表される化合物、一般式（２８．５）で表される化合物、一般式（２．２）で表される化合物、一般式（Ｍ）で表される化合物及び一般式（Ｌ）で表される化合物を含有する液晶組成物、該組成物を使用してなる液晶表示素子、液晶ディスプレイが開示されている（文献１；特許請求の範囲、実施例（特に、例５，３２）等、文献２；請求の範囲、実施例（特に、実施例５）等、文献３；特許請求の範囲、実施例（特に、例６）等、文献４；特許請求の範囲、実施例（特に、例Ｍ８）等）。
　よって、請求項１−３３、３７−４３及び４６−４８に係る発明は、文献１−４に記載された発明であるか、そうでないとしても、同文献より、当業者が容易に想到できたものである。
　また、文献１−４には、本願の一般式（ｌ−７）、（８．１）、（２．５）、（６２．１）又は（６２．３）で表される化合物を含有する液晶組成物は具体的には記載されていないが、文献１−４には、液晶組成物に含有しうる化合物として、上記化合物を包含する一般式が記載されているから、本願の所期の効果を得ることを目的として、液晶組成物に上記化合物を含有させることに格別の困難性はない。そして、本願の実施例等を参酌してもみても、その効果も、文献１−４記載の発明から当業者が予測可能な範囲内のものにすぎない。
　
　　　　　　　　　　　引　用　文　献　等　一　覧
１．特表２０１０−５０１６８８号公報
２．国際公開第２０１０／１３１６１４号
３．特表２０１２−５１６９２０号公報
４．特開２０１１−１１７０６２号公報」
　
＜拒絶査定＞
「この出願については、平成２５年１２月２０日付け拒絶理由通知書に記載した理由２によって、拒絶をすべきものです。
　なお、意見書及び手続補正書の内容を検討しましたが、拒絶理由を覆すに足りる根拠が見いだせません。
　
備考
　文献１、３及び４には、本願所定の、一般式（ｉ）で表される化合物、一般式（ｉｉ）で表される化合物、一般式（２８．５）で表される化合物、一般式（２．２）で表される化合物、一般式（Ｍ）で表される化合物及び一般式（Ｌ）で表される化合物を含有する液晶組成物、該組成物を使用してなる液晶表示素子、液晶ディスプレイが開示されている（文献１；特許請求の範囲、実施例（特に、例５，３２）等、文献３；特許請求の範囲、実施例（特に、例６）等、文献４；特許請求の範囲、実施例（特に、例Ｍ８）等）。
・・（中略）・・
　そうすると、文献１、３及び４記載の液晶組成物において、所望の特性を求めて、本願の一般式（Ｉ−１−２）で表される化合物の含有量を適宜好適化することに格別の困難性はない。そして、本願の発明の詳細な説明を参酌してみても、これらの構成を採用することにより、当業者が予測し得ない格別顕著な効果を奏するとまでは認められない。
　
　以上のとおりであるから、出願人の主張は採用できず、本願請求項１−１９に係る発明は、依然として、先の拒絶理由で引用した文献１、３及び４に記載された発明に基づいて当業者が容易に発明をすることができたものである。」
　
３．当審の判断
　当審は、本願は、以下の理由により、拒絶すべきものと判断する。
　以下、詳述する。
　
（１）上記「理由２」について
引用文献：
１．特表２０１０−５０１６８８号公報（上記第２で引用した「引用例」である。引き続き「引用例」という。）
２．国際公開２０１０／１３１６１４号（上記第２で引用した「周知例」である。引き続き「周知例」という。）
　
ア．引用例等に記載された事項及び発明
　上記引用例には、上記第２のＩＩ．２．（２）ア．（ア）の（ａ−１）ないし（ａ−１２）として摘示した事項が記載されており、上記第２のＩＩ．２．（２）イ．（ア）で示した「引用発明」が記載されている。
　また、上記周知例には、上記第２のＩＩ．２．（２）ア．（イ）の（ｂ−１）ないし（ｂ−６）として摘示した事項が記載されている。
　
イ．対比・検討
　
（ア）対比
　本願発明と引用発明とを対比すると、以下の２点で相違し、その余で一致することが明らかである。
　
相違点１’：本願発明では、「液晶組成物の総質量に対する、前記一般式（Ｉ−１−２）で表される化合物の含有量が２３〜４９質量％であ」るのに対して、引用発明では、「２５〜８０重量％の式ＩＩの化合物・・を含む」点
相違点２’：本願発明では、「液晶組成物内に塩素原子を有する化合物を含有しない」のに対して、引用発明では、「塩素原子を有する化合物」の含有の有無につき特定されていない点
　
（イ）各相違点に係る検討
　上記相違点１’及び２’は、いずれも上記第２のＩＩ．２．（２）イ．（イ）（イ−１）で示した相違点１及び２とそれぞれ同一の事項である。
　してみると、上記相違点１’及び２’は、いずれも上記第２のＩＩ．２．（２）イ．（イ）（イ−２）の（ａ）及び（ｂ）で説示した相違点１及び２に係る理由と同一の理由により、相違点１’については当業者が適宜なし得ることであり、相違点２’については実質的な相違点でない。
　
（ウ）本願発明の効果について
　本願発明の効果につき、本願明細書の記載（［０００９］など）に基づき検討すると、本願発明が解決すべき課題は、Δεが正の液晶組成物であって、広い温度範囲の液晶層を有し、粘性が小さく、低温での溶解性が良好で、比抵抗や電圧保持率が高く、熱や光に対して安定な液晶組成物及びそれを用いた液晶表示素子の提供にあるものと認められるから、本願発明の効果は、液晶組成物において、上記の各物性に優れることであるものと認められる。
　しかしながら、引用発明の液晶組成物についても、速い応答時間、低い回転粘度、高い複屈折率、高い透明点、高い誘電異方性及び低い閾電圧をいずれも達成するものである（摘示（ａ−４）参照）から、引用発明と本願発明との間に効果上の有意な差異が存するものとは認められない。
　また、液晶組成物の組成物全体の物性は、その組成物を構成する構成成分（液晶化合物及びその他の成分）の種別、成分数及びそれらの組成比により決定されることが当業者に自明であるところ、本願発明では、少なくとも５種の（一般）構造を有する液晶化合物を含むこと及びその内の１種の成分（一般式（Ｉ−１−２）で表される化合物）の組成比範囲（２３〜４９質量％）につき発明特定事項とされるのみであり、これら構成成分の内どの成分を主たる成分とするかさえも特定されていないのであるから、当該発明特定事項で特定されるのみである本願発明が、常に上記各物性につき、引用発明を含めた従来技術に比して優れるとすべき技術的根拠等が存するものとも認められない。
　したがって、本願発明が、引用発明の効果に比して、格別顕著な効果を奏するものと認めることはできない。
　
（エ）小括
　以上のとおりであるから、本願発明は、引用発明に基づき当業者が容易に発明をすることができたものと認められる。
　
ウ．検討のまとめ
　よって、本願発明は、引用発明に基づき当業者が容易に発明をすることができたものであるから、特許法第２９条第２項の規定により特許を受けることができるものではない。
　
（３）当審の判断のまとめ
　以上を総合すると、本願の請求項１に係る発明は、特許法第２９条の規定により、特許を受けることができるものではないから、その余につき検討するまでもなく、本願は、同法第４９条第２号の規定に該当し、拒絶すべきものである。
　
第４　むすび
　以上のとおり、本願は、特許法第４９条第２号の規定に該当し、拒絶すべきものである。
　よって、結論のとおり審決する。